(57)【要約】  【課題】特に記録・再生に青色レーザー光を使用するＤＶＤの誤動作発生頻度を低減し得る、軽量で良好な剛性を有するＤＶＤ用光ピックアップ部品を提供すること。  【解決手段】熱伝導率が７０Ｗ／ｍＫ以上で、かつ引張り強度が２００ＭＰａ以上であるマグネシウム基合金を用いてなるＤＶＤ用光ピックアップ部品である。【選択図】なし【特許請求の範囲】
【請求項１】
熱伝導率が７０Ｗ／ｍＫ以上で、かつ引張り強度が２００ＭＰａ以上であるマグネシウム基合金を用いてなるＤＶＤ用光ピックアップ部品。
【請求項２】
マグネシウム基合金が、マグネシウム９０．０〜９６．８質量％、アルミニウム３．０〜７．５質量％、亜鉛０．１〜２．０質量％及びマンガン０．１〜０．７質量％を含む合金である請求項１に記載のＤＶＤ用光ピックアップ部品。
【請求項３】
マグネシウム基合金が、マグネシウム９６．０〜９８．９質量％、アルミニウム１．０〜３．０質量％及びマンガン０．１〜１．０質量％を含む合金である請求項１に記載のＤＶＤ用光ピックアップ部品。
【請求項４】
マグネシウム基合金が、マグネシウム９５．０〜９８．４質量％、アルミニウム１．０〜３．０質量％、ケイ素０．５〜１．５質量％及びマンガン０．１〜０．５質量％を含む合金である請求項１に記載のＤＶＤ用ピックアップ部品。
【請求項５】
ＤＶＤが、記録・再生に青色レーザー光を用いるものである請求項１〜４のいずれかに記載のＤＶＤ用光ピックアップ部品。
【発明の詳細な説明】
【技術分野】
【０００１】
本発明はＤＶＤ用光ピックアップ部品、さらに詳しくは、熱伝導率の高いマグネシウム基合金製であって、特に記録・再生に青色レーザー光を使用するＤＶＤの誤動作発生頻度を著しく低減し得る、軽量で良好な剛性を有するＤＶＤ用光ピックアップ部品に関するものである。
【背景技術】
【０００２】
近年、情報記録媒体としての光ディスクの発展はめざましく、すでに、ＣＤ、ＣＤ−ＲＯＭのような情報読み出し専用ディスクや、ＭＯＤあるいはＭＤと呼ばれる光磁気ディスク、ＰＤと呼ばれる相変化ディスク、ＣＤ−Ｒと呼ばれる書き込み可能な光ディスクが広く使用されている。さらに、これらの光ディスクの記録容量よりも大きな記録容量をもつＤＶＤ（デジタル多用途ディスク）と呼ばれる一連の光ディスク、具体的にはＤＶＤ−ＲＯＭ（読み出し専用型ＤＶＤ）、ＤＶＤ−Ｒ（追記型ＤＶＤ）、ＤＶＤ−ＲＡＭ（書き込み・読み出し型ＤＶＤ）、ＤＶＤ−ＲＷ（書き換え型ＤＶＤ）などのＤＶＤシリーズが開発されている。
これらの光ディスクを備えた情報記録装置においては、レーザー発振器、レーザー光を絞り込むためのレンズ、レーザー光の方向を変えるための立ち上げミラー、ビームスプリッター、レーザー光の受光センサーなどが基盤（光ピックアップスライドベース、光ピックアップボディ）に搭載されている。
前記基盤は、使用環境温度の変化によって歪みが生じると、レーザー光の光軸がずれてしまい、情報の記録や再生にエラーが生じる。また、近年、情報の記録密度の増加に伴い、レーザー光軸のずれの許容範囲がますます小さくなってきている。
【０００３】
従来、光ピックアップスライドベースや光ピックアップボディ、レンズホルダーなどの光ピックアップ部品には、プラスチック材料あるいは各種合金材料が用いられている。プラスチック材料を用いた光ピックアップ部品としては、例えばポリフェニレンスルフィド樹脂にポリフェニレンエーテル樹脂又はこれとポリオレフィン系樹脂との混合物、ガラス繊維、炭酸カルシウム、シラン系カップリング剤を特定の比率で配合し、かつガラス繊維の配合量を炭酸カルシウムの配合量より少なくすることによりレーザー光軸の温度変化を安定させた光ピックアップ部品（例えば、特許文献１参照）、特定の溶融粘度を有するポリフェニレンスルフィド樹脂にガラス転移温度の高い、例えば、ポリフェニレンエーテル樹脂を配合し、かつガラス繊維、炭素繊維、炭酸カルシウム及びウィスカー状充填剤を１種又は２種以上配合することでレーザー光軸の温度変化を安定させた光ピックアップ部品（例えば、特許文献２参照）などが開示されている。
しかしながら、これらのプラスチック材料を用いた光ピックアップ部品は、レーザー光軸安定性に対する近年のより厳しい要求に対して十分とはいえず、また、剛性に関しても、合金製のものに比べて不十分である。
【０００４】
一方、合金製の光ピックアップ部品においては、ＤＶＤレコーダーの高速化及び記録情報高密度化及び読み取り、書き込みの高速度化に伴い、軽量でクリープ特性に優れるアルミニウム基合金やマグネシウム基合金が使用されており、特に最高速のＤＶＤに対しては、マグネシウム基合金が使用されるようになってきた。マグネシウム基合金の中でも、極精密成形品を得るために、鋳造性に優れる、マグネシウム９０質量％、アルミニウム９質量％及び亜鉛１質量％を含み、かつ引張り強度２５０ＭＰａ程度のものが主に供されている。
また、アルミニウムを含有しない亜鉛基合金であって、１００℃、２５ＭＰａでのクリープ速度が１．５×１０-4％／時間以下であり、６０℃で１０００時間までの経時寸法変化率が±０．０１％以内である亜鉛基合金により製造された光ピックアップ部品が開示されている（例えば特許文献３参照）。
ところで、前記ＤＶＤシリーズおいては、現在情報の記録・再生に波長６３０〜６５０ｎｍ程度の赤色レーザー光が用いられている。しかしながら、該ＤＶＤシリーズにおいては、より大容量の光ディスクが要求され、それを実現するには、より短波長のレーザー光による記録・再生が必要となる。したがって、現在波長４００〜４３２ｎｍ程度の青色レーザー光の使用が検討されている。
この青色レーザー光を使用する場合、従来の合金製光ピックアップ部品においては、レーザー光による熱が、光線の通り道となるピックアップ部品に蓄熱し、ピックアップそのものの温度が上昇することとにより熱ひずみを生じ、読み取り、書き込みの精度を著しく低下させ、熱ひずみによるレーザーの誤照射がひどい場合はすでに書き込んだ情報を破壊することがあるなどの問題が生じるおそれがある。
【０００５】
【特許文献１】特開２００２−６９２９８号公報（第２頁、実施例）
【特許文献２】特開２００１−２９４７５１号公報（第２頁、４〜５頁、実施例）
【特許文献３】特開２００１−３５０３１号公報
【発明の開示】
【発明が解決しようとする課題】
【０００６】
本発明は、このような状況下で、特に記録・再生に青色レーザー光を使用するＤＶＤの誤動作発生頻度を低減し得る、軽量で良好な剛性を有するＤＶＤ用光ピックアップ部品を提供することを目的とするものでる。
【課題を解決するための手段】
【０００７】
本発明者らは、前記の好ましい性質を有するＤＶＤ用光ピックアップ部品を開発すべく鋭意研究を重ねた結果、ある値以上の熱伝導率と引張り強度を有するマグネシウム基合金を用いてなる光ピックアップ部品が、ＤＶＤ用としてその目的に適合し得ることを見出した。本発明は、かかる知見に基づいて完成したものである。
すなわち、本発明は、
（１）熱伝導率が７０Ｗ／ｍＫ以上で、かつ引張り強度が２００ＭＰａ以上であるマグネシウム基合金を用いてなるＤＶＤ用光ピックアップ部品、
（２）マグネシウム基合金が、マグネシウム９０．０〜９６．８質量％、アルミニウム３．０〜７．５質量％、亜鉛０．１〜２．０質量％及びマンガン０．１〜０．７質量％を含む合金である上記（１）に記載のＤＶＤ光用ピックアップ部品。
（３）マグネシウム基合金が、マグネシウム９６．０〜９８．９質量％、アルミニウム１．０〜３．０質量％及びマンガン０．１〜１．０質量％を含む合金である上記（１）に記載のＤＶＤ用光ピックアップ部品、
（４）マグネシウム基合金が、マグネシウム９５．０〜９８．４質量％、アルミニウム１．０〜３．０質量％、ケイ素０．５〜１．５質量％及びマンガン０．１〜０．５質量％を含む合金である上記（１）に記載のＤＶＤ用ピックアップ部品、
（５）ＤＶＤが、記録・再生に青色レーザー光を用いるものである請求項１〜４のいずれかに記載のＤＶＤ用光ピックアップ部品、
を提供するものである。
【発明の効果】
【０００８】
本発明によれば、熱伝導率の高いマグネシウム基合金製であって、特に記録・再生に青色レーザー光を使用するＤＶＤの誤動作発生頻度を著しく低減し得る、軽量で良好な剛性を有するＤＶＤ用光ピックアップ部品を提供することができる。
【発明を実施するための最良の形態】
【０００９】
本発明のＤＶＤ用光ピックアップ部品は、ＤＶＤ−ＲＯＭ（読み出し専用型ＤＶＤ）、ＤＶＤ−Ｒ（追記型ＤＶＤ）、ＤＶＤ−ＲＡＭ（書き込み・読み出し型ＤＶＤ）、ＤＶＤ−ＲＷ（書き換え型ＤＶＤ）などのＤＶＤシリーズの光ピックアップ部品として用いられ、特に記録や再生に青色レーザー光（波長４００〜４３２ｎｍ程度）を使用するＤＶＤシリーズ用として好適である。
また、光ピックアップ部品としては、レーザー発信器、レーザー光を絞り込むためのレンズ、レーザー光の方向を変えるための立ち上げミラー、ビームスプリッター、レーザー光の受光センサーなどが搭載されている光ピックアップスライドベースや光ピックアップボディ、あるいはレンズホルダーなどを挙げることができる。
【００１０】
本発明の光ピックアップ部品は、マグネシウム基合金を用いて得られたものであり、当該マグネシウム基合金は、熱伝導率が７０Ｗ／ｍＫ以上であり、かつ引張り強度が２００ＭＰａ以上であることを要す。
熱伝導率が７０Ｗ／ｍＫ以上であれば、レーザー光、特に青色レーザー光によるピックアップ部品の蓄熱を抑制し、その結果熱によるひずみの発生が防止され、ＤＶＤの誤動作発生頻度を低減することができる。好ましい熱伝導率は７５Ｗ／ｍＫ以上であり、特に８０Ｗ／ｍＫ以上が好ましい。また、その上限については特に制限はないが、通常１００Ｗ／ｍＫ程度である。
なお、前記熱伝導率は、ＪＩＳ  Ｒ１６１１に準拠して測定した値である。
また、当該マグネシウム基合金の引張り強度が２００ＭＰａ以上であれば、光ピックアップ部品として十分な機械的強度を有している。好ましい引張り強度は２２０ＭＰａ以上であり、特に２４０ＭＰａ以上が好ましい。また、上限については特に制限はないが、通常２６０ＭＰａ程度である。
なお、前記引張り強度は、ＪＩＳ  Ｇ０２０２（１．１）に準拠して測定した値である。
【００１１】
本発明の光ピックアップ部品を構成するマグネシウム基合金としては、前記の熱伝導率及び引張り強度を満たすものとして、以下に示す合金１、合金２及び合金３を挙げることができる。
まず、合金１は、マグネシウム９０．０〜９６．８質量％、アルミニウム３．０〜７．５質量％、亜鉛０．１〜２．０質量％及びマンガン０．１〜０．７質量％を含む合金である。
【００１２】
合金２は、マグネシウム９６．０〜９８．９質量％、アルミニウム１．０〜３．０質量％及びマンガン０．１〜１．０質量％を含む合金である。
また、合金３は、マグネシウム９５．０〜９８．４質量％、アルミニウム１．０〜３．０質量％、ケイ素０．５〜１．５質量％及びマンガン０．１〜０．５質量％を含む合金である。
これらの合金１、合金２及び合金３の製造方法については特に制限はないが、従来のＭｇ−Ａｌ−Ｍｎ系合金の製造方法に準じて製造することができる。
【００１３】
本発明のＤＶＤ用光ピックアップ部品は種々の方法で製造することができる。例えば前記の合金１、合金２又は合金３を用い、ダイカスト鋳造法、低圧鋳造法、重力鋳造法、チキソモールディングなどの金属射出成形法等の金属鋳造法で製造することができるが、ダイカスト鋳造法で製造することが好ましい。
このような鋳造法により、ＤＶＤ用の光ピックアップスライドベース、光ピックアップボディ、レンズホルダーなどを製作することにより、本発明のＤＶＤ用光ピックアップ部品が得られる。
このようにして得られた本発明のＤＶＤ用光ピックアップ部品は、軽量で、かつ熱伝導率が高い上、引張り強度の良好なマグネシウム基合金製であって、特に記録・再生に青色レーザー光を使用するＤＶＤの誤動作発生頻度を著しく低減することができる。
【実施例】
【００１４】
次に、本発明を実施例によりさらに詳細に説明するが、本発明は、これらの例によってなんら限定されるものではない。
実施例１〜６及び比較例１〜３
第１表に示す組成のマグネシウム基合金を用い、ダイカスト鋳造法により光ピックアップ部品を製造した。この光ピックアップ部品を用いて青色レーザー光（波長４０５ｎｍ）ＤＶＤレコーダーを製作し、該ＤＶＤレコーダーで書き込みと読み取りを行い、下記の方法に従って、ＤＶＤ読み取り誤動作の１時間当たりの発生率及び１０時間稼動後のディスク中のメモリーの破壊確率を求めた。
また、各マグネシウム基合金の熱伝導率及び引張り強度を下記の方法に従って測定した。
これらの結果を第１表に示す。
（１）マグネシウム基合金の熱伝導率
ＪＩＳ  Ｒ１６１１に準拠して、熱伝導率を測定した。
（２）マグネシウム基合金の引張り強度
ＪＩＳ  Ｇ０２０２（１．１）に準拠して引張り強度を測定した。
（３）ＤＶＤ読み取り誤動作の１時間当たりの発生率
正常に記録されたディスクにおいてトラッキングエラーが発生する回数から求めた。
（４）１０時間稼動後のディスク中のメモリーの破壊確率
高精度で１０時間連続録画したディスクの中で、メモリー異常が検知される確率として求めた。
【００１５】
【表１】
2006216102.tif 000002
第１表から分かるように、本発明の光ピックアップ部品を用いた青色レーザー光ＤＶＤレコーダーにおいては（実施例１〜６）、ＤＶＤディスクの読み取り誤動作の１時間当たりの発生率が、比較例のものに比べてはるかに小さい。
【産業上の利用可能性】
【００１６】
本発明のＤＶＤ用光ピックアップ部品（光ピックアップスライドベース、光ピックアップボディ、レンズホルダーなど）は、軽量で熱伝導率が高く、かつ良好な引張り強度を有するマグネシウム基合金を用いて得られたものであって、特に記録・再生に青色レーザー光を使用するＤＶＤの誤動作発生頻度を著しく低減することができる。